СПОСОБ УПРОЧНЕНИЯ ЭЛЕКТРООСАЖДЕННЫХ ЖЕЛЕЗОХРОМИСТЫХ ПОКРЫТИЙ ЦЕМЕНТАЦИЕЙ

3
Способ упрочнения электроосажденных железохромистых покрытий цементацией, характеризующийся тем, что для повышения твердости и износостойкости электроосажденное железохромистое покрытие с содержанием хрома 0,5-3,0% подвергают цементации при температуре 800-900°С в течение 3-4 ч с использованием пасты следующего состава, мас.%: газовая сажа ДГ-100 -40%; углекислый барий ВаСО -20%; поливинилацетатная эмульсия (клей ПВА) -40% с добавлением синтина в количестве 20 капель в минуту в течение всего времени цементации.